(57)【特許請求の範囲】
【請求項１】
フロントパネル（１７）及びリアパネル（１９）を有するシャーシー（２６）と、尿および他の体液を受け止めるためのウェッティングゾーンを有する吸収体（１１）とを含む吸収性製品（８；１２，１６；２２；２５）であって、前記吸収性製品が、前記吸収性製品（８；１２，１６；２２；２５）の使用の間に使用者の肌に接触するように配置された不織布材料（１）を含み、前記不織布材料（１）が、前記ウェッティングゾーンの外側の領域に位置すると共に、少なくとも肌接触面上に、非吸収性繊維と吸収性繊維との混合物を含み、前記吸収性繊維が、前記不織布材料（１）の中の前記非吸収性繊維および前記吸収性繊維の総重量に対して２〜１０重量％の量で存在しており、前記非吸収性繊維が、３．５ｄｔｅｘから１０ｄｔｅｘの粗度を有し、前記吸収性繊維が、１ｄｔｅｘから１０ｄｔｅｘの粗度を有する、吸収性製品（８；１２，１６；２２；２５）。
【請求項２】
フロントパネル（１７）及びリアパネル（１９）を有するシャーシー（２６）と、尿および他の体液を受け止めるためのウェッティングゾーンを有する吸収体（１１）とを含む吸収性製品（８；１２，１６；２２；２５）であって、前記吸収性製品が、前記吸収性製品（８；１２，１６；２２；２５）の使用の間に使用者の肌に接触するように配置された不織布材料（１）を含み、前記不織布材料（１）が、前記ウェッティングゾーンの外側の領域だけに位置すると共に、少なくとも肌接触面上に、非吸収性繊維と吸収性繊維との混合物を含み、前記吸収性繊維が、前記不織布材料（１）の中の前記非吸収性繊維および前記吸収性繊維の総重量に対して２〜１０重量％の量で存在しており、前記非吸収性繊維が、１．８ｄｔｅｘから１０ｄｔｅｘの粗度を有し、前記吸収性繊維が、１ｄｔｅｘから１０ｄｔｅｘの粗度を有する、吸収性製品（８；１２，１６；２２；２５）。
【請求項３】
前記非吸収性繊維が、３．５ｄｔｅｘから７ｄｔｅｘ、または、５．５ｄｔｅｘから７ｄｔｅｘの粗度を有する、請求項１に記載の吸収性製品（８；１２，１６；２２；２５）。
【請求項４】
前記非吸収性繊維が、２ｄｔｅｘから７ｄｔｅｘ、３．５ｄｔｅｘから７ｄｔｅｘ、または、５．５ｄｔｅｘから７ｄｔｅｘの粗度を有する、請求項１に記載の吸収性製品（８；１２，１６；２２；２５）。
【請求項５】
前記吸収性繊維が、１．１ｄｔｅｘから７ｄｔｅｘ、または、１．２ｄｔｅｘから３ｄｔｅｘの粗度を有する、請求項１から４のいずれか一項に記載の吸収性製品（８；１２，１６；２２；２５）。
【請求項６】
前記不織布材料（１）が、スパンボンド不織布、エアレイド不織布、湿式不織布、カーディングされた不織布、エレクトロスピニング法による不織布、もしくはメルトブローン不織布、または、それらの任意の組み合わせを含む、請求項１から５のいずれか一項に記載の吸収性製品（８；１２，１６；２２；２５）。
【請求項７】
前記不織布材料（１）が、８ｇ／ｍ２から８０ｇ／ｍ２までの坪量を有する、請求項１から６のいずれか一項に記載の吸収性製品（８；１２，１６；２２；２５）。
【請求項８】
前記不織布材料（１）の厚さが０．１ｍｍ〜３ｍｍである、請求項１から７のいずれか一項に記載の吸収性製品（８；１２，１６；２２；２５）。
【請求項９】
前記吸収性繊維が、セルロース繊維を含む、請求項１から８のいずれか一項に記載の吸収性製品（８；１２，１６；２２；２５）。
【請求項１０】
前記非吸収性繊維が、合成繊維を含む、請求項１から９のいずれか一項に記載の吸収性製品（８；１２，１６；２２；２５）。
【請求項１１】
前記吸収性製品（８；１２，１６；２２；２５）が、オムツ、失禁保護衣類、生理用ナプキン、またはパンティーライナーである、請求項１から１０のいずれか一項に記載の吸収性製品（８；１２，１６；２２；２５）。
【請求項１２】
前記不織布材料（１）が、少なくとも、前記吸収体（１１）の外側の領域に構成されている、請求項１から１１のいずれか一項に記載の吸収性製品（８；１２，１６；２２；２５）。
【請求項１３】
前記吸収性製品（１６；２２；２５）が、ウエスト領域、ヒップ領域、スタンディングギャザー、脚用開口部、およびベルトを含み、前記不織布材料（１）が、前記ウエスト領域、前記ヒップ領域、前記スタンディングギャザー、前記脚用開口部、および前記ベルトのうちの少なくとも１つに構成されている、請求項１から１２のいずれか一項に記載の吸収性製品（１６；２２；２５）。
【請求項１４】
前記ベルトが前記シャーシーに取り付けられ、或いは、前記ベルトが前記シャーシーから分離されて前記シャーシーに取り付け可能であるように配置されており、前記不織布が、前記ベルトのうちの肌に接触するように配置された側で、前記ベルトに構成されている、請求項１３に記載の吸収性製品（２５）。
【請求項１５】
前記吸収性製品（８；１２；１６；２２；２５）が、トップシート（９）、吸収体（１１）、およびバックシート（１０）を含み、前記不織布材料（１）が、前記吸収性製品（８；１２；１６；２２；２５）の前記トップシート（９）もしくは前記バックシート（１０）、またはその両方に構成されている、請求項１から１４のいずれか一項に記載の吸収性製品（８；１２，１６；２２；２５）。
【請求項１６】
繰り返されるラン・テストにおいて繰り返し式のスティックアンドスリップ方法による測定値で得られる曲線によって測定される、前記不織布材料（１）の湿気の存在下における摩擦値は、１．８ｄｔｅｘよりも細かい粗度を有する非吸収性繊維と１ｄｔｅｘよりも細かい粗度を有する吸収性繊維とから成る不織布材料よりも低く、前記曲線における前記摩擦値が、繰り返されるラン・テストにおいて得られ、前記曲線が、前記摩擦値の増加を示す正の係数を有する第１の傾斜部と、プラトーと、前記摩擦値の減少を示す負の係数を有する第２の傾斜部とを含む、請求項１から１５のいずれか一項に記載の吸収性製品（８；１２，１６；２２；２５）。
【請求項１７】
フロントパネル（１７）及びリアパネル（１９）を有するシャーシー（２６）と、尿および他の体液を受け止めるためのウェッティングゾーンを有する吸収体（１１）とを含む吸収性製品（８；１２，１６；２２；２５）であって、前記吸収性製品が、前記吸収性製品（８；１２，１６；２２；２５）の使用の間に使用者の肌に接触するように配置されたカーディングされた不織布材料（１）を含み、前記不織布材料（１）が、１８ｇ／ｍ２の坪量を有し、且つ、前記ウェッティングゾーンの外側の領域に位置すると共に、少なくとも肌接触面上に、ポリプロピレンを含む非吸収性繊維とビスコースを含む吸収性繊維との混合物を含み、前記吸収性繊維が、前記不織布材料（１）の中の前記非吸収性繊維および前記吸収性繊維の総重量に対して２重量％の量で存在しており、前記非吸収性繊維が、３．３ｄｔｅｘの粗度を有し、前記吸収性繊維が、１．７ｄｔｅｘの粗度を有する、吸収性製品（８；１２，１６；２２；２５）。
【請求項１８】
不織布材料（１）と使用者の肌との間のウェット摩擦を低減させるための、フロントパネル（１７）及びリアパネル（１９）を有するシャーシー（２６）と尿および他の体液を受け止めるためのウェッティングゾーンを有する吸収体（１１）とを含む吸収性製品または衛生製品の中での不織布材料（１）の使用であって、前記不織布材料（１）が、少なくとも、前記ウェッティングゾーンの外側の領域に構成されていると共に、非吸収性繊維と吸収性繊維との混合物を含み、前記吸収性繊維が、前記不織布材料（１）の中の前記非吸収性繊維および前記吸収性繊維の総重量に対して２〜１０重量％の量で存在しており、前記非吸収性繊維が、３．５ｄｔｅｘから１０ｄｔｅｘの粗度を有し、前記吸収性繊維が、１ｄｔｅｘから１０ｄｔｅｘの粗度を有する、使用。
【請求項１９】
前記不織布材料（１）が、オムツ、失禁保護衣類、生理用ナプキン、またはパンティーシールドから選ばれる吸収性製品（８；１２；１６；２２；２５）の中で使用される、請求項１８に記載の使用。
【請求項２０】
前記不織布材料（１）が、前記吸収性製品（８；１２；１６；２２；２５）の非吸収性領域において使用される、請求項１８に記載の使用。
【発明の詳細な説明】
【技術分野】
【０００１】
本開示は、不織布材料を含む吸収性製品に関する。不織布材料は、吸収性製品の使用の間に使用者の肌に接触するように配置されている。
【背景技術】
【０００２】
オムツ、生理用製品、または失禁保護衣類などのような、吸収性衛生製品の使用者は、肌問題を経験することがある。肌問題は、製品と使用者の肌との間の物理的な／機械的な相互作用から生じる力によって引き起こされ得る。したがって、例えば擦り傷は、吸収性製品と使用者の肌との間の過剰な摩擦に起因して引き起こされる。
【０００３】
吸収性製品の柔らかさ、および、特に、吸収性製品のトップシートなどのような、肌に接触する表面に使用される不織布材料の柔らかさを改善するいくつかの研究が存在している。今日の吸収性製品は、主に肌に対して柔らかい感触を提供する不織布材料を使用することによって高い程度の快適性を有する製品を提供することに焦点を合わせており、これは、先行技術にも開示されている。
【０００４】
例えば、下記特許文献１は、吸収性物品の中の身体に面するシートとして使用するための不織布材料に関連しており、ここで、不織布材料は、少なくとも２つの層を含み、物品の使用の間に使用者に接触するように方向付けされた層は、１．５ｄｔｅｘ未満の粗度を有するステープル繊維を含む。シートのこの部分は、使用者にとって柔らかく感じる。柔らかい感触は、また、高い柔らかさおよび織物の快適性を有する、綿、ビスコース、リヨセルなどのような、繊維／フィラメントを使用して実現され得るということが説明されている。しかし、これらの繊維／フィラメントは、液体に結合し、肌に接触する濡れた表面が残され、それは、有利ではない。
【０００５】
下記特許文献２は、吸収性製品に関し、そこでは、使用者の肌に物理的に接触している表面は、細かい繊維を含み、肌に対して軟質な材料を生成させる。また、下記特許文献３は、肌に対する柔らかさを改善するために、肌に接触するマイクロ繊維を含む不織布トップシート材料に関する。
【先行技術文献】
【特許文献】
【０００６】
【特許文献１】国際公開第２００８／１４７２６４号
【特許文献２】米国特許出願公開第２００６／０１２１８１１号
【特許文献３】国際公開第２００７／１１４７４２号
【発明の概要】
【発明が解決しようとする課題】
【０００７】
本発明の目的は、使用者の肌に接触するように配置されている不織布材料を含む吸収性製品を提供することであり、吸収性製品の使用の間の不織布材料は、不織布と肌との間の摩擦に起因する機械的な不快感に関するリスクを低減させる。
【０００８】
柔らかさを改善するために肌の最も近くにあることが有用であるとして先行技術に説明されているような、低い粗度を有する細かい繊維が、少量の湿気が存在するときには、必ずしも、吸収性製品の使用者の肌の最も近くにあることが適切であるわけではないということを見出した。低い粗度を有する細かい繊維は、乾燥状態では柔らかいが、湿気／液体が存在するときには、細かい繊維は、不利益も有している。
【０００９】
不織布材料と使用者の肌との間に起こる摩擦は、液体／湿気が存在するときには、液体／湿気が存在していないときとは異なる。発汗、汗、または他の体液から生じる非常に少量の湿気が存在しても、不織布材料と使用者の肌との間に引き起こされる摩擦力に影響を与える。したがって、製品の全体的な使用の間の機械的な不快感を不織布が最小化することができるように、不織布性質を慎重に選ぶことが大変重要であるということが発見された。
【００１０】
機械的な不快感に関する１つの主な理由は、「粘着」に関連しており、すなわち、湿気（発汗、汗、尿）が存在するときに、吸収性製品と人間の肌との間に作用する力に関連するということが認識されている。したがって、本発明の目的は、これらの力、および、肌に対するそれらの悪影響を最小化する不織布材料を有する吸収性製品を提供することである。
【００１１】
不織布材料は、肌に接触する吸収性製品のすべての部分、例えば、吸収性物品のトップシートの上、または、オムツの場合には、ウエスト領域、ヒップ領域、スタンディングギャザー、脚用開口部、およびベルトの上に存在することが可能である。吸収性製品は、使用者の肌と製品との間に低い摩擦を提供し、それは、そのエリアが実質的に乾燥しているときだけでなく、発汗および汗、または、他の体液の存在に起因して、そのエリアに湿気のあるとき、の両方のときにそうである。この目的は、添付の特許請求の範囲の特徴によって特徴付けられる吸収性製品によって実現される。また、本目的は、添付の特許請求の範囲に定義されている特徴によって特徴付けられる、吸収性物品の使用によって達成される。
【課題を解決するための手段】
【００１２】
本発明は、吸収性製品の使用の間に使用者の肌に接触するように配置されている不織布材料を含む吸収性製品に関する。不織布材料は、少なくとも肌接触面の上に、非吸収性繊維および吸収性繊維の混合物を含む。吸収性繊維は、不織布材料内の繊維の総重量に対して２〜３０重量％の量で、好ましくは約２〜１０重量％の量で存在している。
【００１３】
非吸収性繊維は、１．８ｄｔｅｘから１０ｄｔｅｘまでの粗度、或いは、２ｄｔｅｘから７ｄｔｅｘまでの粗度、或いは、４ｄｔｅｘから７ｄｔｅｘまでの粗度、或いは５．５ｄｔｅｘから７ｄｔｅｘまでの粗度を有する。
【００１４】
吸収性繊維は、１ｄｔｅｘから１０ｄｔｅｘまでの粗度、または、１．１ｄｔｅｘから７ｄｔｅｘまでの粗度、または、１．２ｄｔｅｘから３ｄｔｅｘまでの粗度を有する。
【００１５】
吸収性物品を使用するときに、摩擦が、肌と吸収性物品の表面との間に起こり、例えば、肌と不織布材料との間に起こる。湿気／液体が存在するときの不織布材料と肌との間の摩擦は複雑であり、また、非常に少量の湿気であっても、測定される摩擦に悪影響がある。湿気の量は少なくて、触れられたときに不織布が乾燥しているように感じられる場合がある。この場合、湿気は、繊維と肌との間にだけ存在している可能性があり、湿気に起因するそれぞれの繊維と肌との相互作用は、ウェット接触と呼ばれる。
【００１６】
上述のように、機械的な不快感に関する１つの理由は、粘着に関連しており、すなわち、発汗、汗、および尿などのような、少量の湿気が存在するときに、吸収性製品と人間の肌との間に作用する力に関連している。不快感を引き起こす粘着力と、吸収性製品の中に使用されている不織布材料の特性との間の関係を理解することによって、これらの力および肌へのそれらの悪影響を最小化する材料を生成させることが可能である。粘着は、少量の湿気が存在するときに固体材料と支持表面との間に作用する垂直力として説明され得る。粘着の例は、少量の湿気が存在するときに、肌に容易に付着し得るシャワーカーテンである。
【００１７】
不織布が着用者の肌に当てられるエリアでの摩擦を低減させることができるようにするために、不織布材料は、少なくともウェット摩擦が低減されるように設計される必要がある。ウェット摩擦は、濡れた製品または湿気のある製品と肌との間で経験される。ウェット摩擦は、製品における、または、不織布と肌との間の境界における湿気や液体の存在の濃度が低くても、起こる可能性がある。乾燥摩擦は、乾燥した製品と肌との間で経験される。ウェット摩擦および乾燥摩擦を決定するための測定方法が、より詳細に下記に説明されることとなる。
【００１８】
１〜１０ｄｔｅｘの間の、具体的には２〜７ｄｔｅｘの間の粗度を有する非吸収性繊維および吸収性繊維を混合することによって、吸収性製品は、吸収性製品と使用者の肌との間のウェット摩擦の低減を示す。低減は、不織布と肌との間の境界にある湿気や流体の少なくとも一部が吸収性繊維によって吸収されてその境界から除去され、それによって粘着が回避されるという事実によって実現される。不織布の中の吸収性繊維が流体を吸収したり肌と製品との間にある湿気を処理したりすると、肌と不織布との間のウェット摩擦が低減される。また、１．８ｄｔｅｘよりも大きい粗度の非吸収性繊維を有することによって、不織布と肌との間の接触の数が低減される。ウェット接触は、不織布の繊維と肌との間の接触であり、湿気は、接触点のみに存在しており、不織布の細孔の中には存在していない。より粗い繊維から作製された材料は、より細かい繊維から作製された材料よりも、肌との接触点が少なくなる。ウェット接触の数の低減と湿気の吸収との組み合わせは、使用者の肌と不織布との間のウェット摩擦を低減させることに寄与する。
【００１９】
不織布材料は、スパンボンド不織布、エアレイド不織布、湿式不織布、カーディングされた不織布、エレクトロスピニング法による不織布、もしくはメルトブローン不織布、または、それらの任意の組み合わせを含むことが可能である。不織布材料は、いくつかのタイプの不織布材料のラミネートまたは組み合わせであることが可能である。不織布材料は、スパンボンド不織布層及びメルトブローン不織布層を備えてもよく、スパンボンド−メルトブローン−スパンボンド（ＳＭＳ）の層状製品、または、スパンボンド−メルトブローン−メルトブローン−スパンボンド（ＳＭＭＳ）の層状製品を形成する。
【００２０】
不織布材料は、８ｇ／ｍ２から８０ｇ／ｍ２の坪量、８ｇ／ｍ２から４０ｇ／ｍ２の坪量、または、８ｇ／ｍ２から３０ｇ／ｍ２の坪量を有することが可能である。このように、摩擦によって生じる力に抵抗するのに十分な坪量を有する不織布材料が提供される。
【００２１】
不織布材料の厚さは、０．１ｍｍから３ｍｍの間、０．１ｍｍから２．０ｍｍの間、又は、０．１から１．０ｍｍの間にすることが可能である。このように、不織布は、不織布が効果的に処理されるのに十分な厚さを有する。
【００２２】
吸収性繊維は、好ましくは、毒性を示さないビスコース繊維および／またはリヨセル繊維などのような再生セルロース繊維を含むセルロースに基づいている。非吸収性繊維は、合成繊維、例えば、ポリオレフィンベースの繊維、例えば、ポリプロピレン（ＰＰ）またはポリエチレン（ＰＥ）の繊維などを含むことが可能である。合成繊維は、任意の市販のタイプのものであることが可能であり、また、例えば押し出し成形によって得ることが可能である。
【００２３】
吸収性製品は、オムツ、失禁保護衣類、生理用ナプキン、またはパンティーシールドなどのような、肌接触を伴う衛生製品であることが可能である。また、吸収性製品は、不織布が使用者の肌に接触するように配置されている他のタイプの吸収性製品のものであることが可能である。
【００２４】
吸収性製品は、フロントパネルおよびリアパネルを有するシャーシーと、尿および他の体液を受け止めるためのウェッティングゾーンを有する吸収体とを含むことが可能である。不織布材料は、尿および他の体液を受け止めるための吸収体の中のウェッティングゾーンの外側の少なくとも１つの領域に構成されている。不織布材料は、代替的に、吸収体の外側の領域に構成されている。例えばオムツの場合では、ウェッティングゾーンおよび／または吸収体は、「カップ形状」および／またはスタンディングギャザーによって、使用者から距離を置かれているため、これらのエリアは、常に、肌に直接接触しているわけではない。
【００２５】
吸収性製品は、ウエスト領域、ヒップ領域、スタンディングギャザー、脚用開口部、およびベルトを含むことが可能である。不織布材料は、少なくとも、ウエスト領域、ヒップ領域、スタンディングギャザー、脚用開口部、およびベルトのうちの少なくとも１つに構成されている。これらのエリアは、例えば、発汗／汗など、湿気を含むことが可能であり、不織布材料と使用者の肌との間の摩擦が、擦り傷に関するリスクの増加とともに起こる。このリスクは、これらの領域における不織布材料の使用によって減少させられ得る。
【００２６】
ベルトは、シャーシーに取り付けることができ、または、ベルトは、シャーシーから分離されているが、シャーシーに取り付け可能となるように配置され得る。不織布は、少なくとも、ベルトのうちの肌に接触するように配置されている側で、ベルトに構成されることができる。これにより、擦り傷問題および肌問題に関するリスクが、ベルト領域において低減され得る。
【００２７】
吸収性製品は、トップシートと、吸収体と、バックシートとを含むことが可能であり、不織布材料は、吸収性製品のトップシートおよび／またはバックシートの中に（例えば、肌に接触しているバックシートの中の脚用開口部の周りに）構成されている。このように、肌問題に関するリスクは、肌に接触している吸収性製品の広いエリアにおいて低減され得る。
【００２８】
上記に説明されているような不織布材料は、湿気の存在下における摩擦値が、１．８ｄｔｅｘよりも細かい粗度を有する非吸収性繊維と１ｄｔｅｘよりも細かい粗度を有する吸収性繊維とから成る不織布材料よりも低くなる。これらの摩擦値は、より詳細に下記に説明されることとなる繰り返し式のスティックアンドスリップ方法にしたがって測定される。摩擦値の測定値を伴う曲線が、本方法を使用して、繰り返されるラン（ｒｕｎ）において得られる。曲線は、摩擦値の増加を示す正の係数を有する第１の傾斜部と、プラトーと、摩擦値の減少を示す負の係数を有する第２の傾斜部とを含む。プラトーにおいて、摩擦値は、プラトーの広がりにわたって実質的に一定になっている。プラトーにおける小さな変化、および、傾斜部に沿った小さな変化が、個々の値の間で可能であるが、正の係数は、第１の傾斜部の中のすべての個々の値が正の係数を一緒に生成させるということを意味しており、第２の傾斜部の中のすべての個々の値が負の係数を一緒に生成させており、および、プラトーの中のすべての個々の値がプラトーを一緒に生成させている。摩擦値が低ければ低いほど、吸収性製品をより肌に優しいものにし、吸収性製品の使用とともに生じる肌問題が低減され得る。
【００２９】
また、本発明は、吸収性製品の使用の間に使用者の肌に接触するように配置されている不織布材料を含む吸収性製品に関する。不織布材料の湿気の存在下における摩擦値は、１．８ｄｔｅｘよりも細かい粗度を有する非吸収性繊維と１ｄｔｅｘよりも細かい粗度を有する吸収性繊維とから成る不織布材料よりも低い。摩擦は、繰り返し式のスティックアンドスリップ方法にしたがって測定される。摩擦値の測定値を伴う曲線が、本方法を使用して、繰り返されるランにおいて得られる。曲線は、摩擦値の増加を示す正の係数を有する第１の傾斜部と、プラトーと、摩擦値の減少を示す負の係数を有する第２の傾斜部とを含む。摩擦値が低ければ低いほど、吸収性製品をより肌に優しいものにし、また、吸収性製品の使用とともに生じる肌問題が低減され得る。
【００３０】
本発明は、さらに、吸収性製品の使用の間に使用者の肌に接触するように配置されている不織布材料を含む吸収性製品に関する。不織布材料の湿気の存在下における最大摩擦値は、繰り返されるランにおいて繰り返し式のスティックアンドスリップ方法による測定値で得られる曲線に沿って測定され、且つ、１．８ｄｔｅｘよりも細かい粗度を有する非吸収性繊維と１ｄｔｅｘよりも細かい粗度を有する吸収性繊維とから成る不織布材料よりも低い。
【００３１】
ランの間に得られた摩擦値は、曲線を形成し、その曲線は、摩擦値の増加を示す正の係数を有する第１の傾斜部と、本質的に変化しない摩擦を示すプラトーと、摩擦値の減少を示す負の係数を有する第２の傾斜部とを含む。摩擦値が低ければ低いほど、吸収性製品をより肌に優しいものにし、また、吸収性製品の使用とともに生じる肌問題が低減され得る。
【００３２】
本発明は、さらに、不織布材料と使用者の肌との間のウェット摩擦を低減させるための、吸収性製品または衛生製品の中での不織布材料の使用に関する。不織布材料は、非吸収性繊維と吸収性繊維との混合物を含み、ここで、吸収性繊維は、不織布材料の中の繊維の総重量に対して２〜３０重量％、好ましくは約２〜１０重量％の量で存在している。非吸収性繊維は１．８ｄｔｅｘから１ｄｔｅｘの粗度を有し、吸収性繊維は、１ｄｔｅｘから１０ｄｔｅｘの粗度を有する。より低い摩擦値を有するこのタイプの不織布材料は、吸収性製品をより肌に優しいものにし、また、吸収性製品の使用とともに生じる肌問題が低減され得るということが留意された。
【００３３】
ウェット摩擦は、下記で説明されている繰り返し式のスティックアンドスリップ方法によって、不織布の表面と吸収性製品の使用者の肌との間で測定される。
【００３４】
不織布材料は、オムツ、失禁保護衣類、生理用ナプキン、またはパンティーシールドから選ばれる吸収性製品の中で使用される。
【００３５】
不織布材料は、吸収性製品の実質的に非吸収性領域において使用されてもよい。
【００３６】
ここで、本発明のさらなる目的および利点が、下記の図面および詳細な説明を参照して説明されることとなる。
【図面の簡単な説明】
【００３７】
【図１】繰り返し式のスティックアンドスリップ方法を使用して、吸収性繊維と非吸収性繊維との混合有りの不織布、および、混合無しの不織布の摩擦測定値を概略的に示す図である。
【図２】異なる力の寄与の原理スケッチを示す図である。
【図３ａ】粗度を変化させた非吸収性繊維だけを含む複数の不織布材料と、非吸収性繊維と吸収性繊維との混合物を含む複数の不織布材料とに関する、繰り返し式のスティックアンドスリップ方法によって得られた測定データを示す図である。
【図３ｂ】粗度を変化させた非吸収性繊維だけを含む複数の不織布材料と、非吸収性繊維と吸収性繊維との混合物を含む複数の不織布材料とに関する、繰り返し式のスティックアンドスリップ方法によって得られた測定データを示す図である。
【図３ｃ】異なる粗度を有する２つの不織布の顕微鏡画像を示す図である。
【図３ｄ】異なる粗度を有する２つの不織布の顕微鏡画像を示す図である。
【図４】不織布材料を含むパンティーライナーの形態の吸収性物品を概略的に示す図である。
【図５】不織布材料を含む生理用ナプキンの形態の吸収性物品を概略的に示す図である。
【図６】不織布材料を含むオムツの形態の吸収性物品を概略的に示す図である。
【図７】不織布材料を含むパンツタイプのオムツの形態の吸収性物品を概略的に示す図である。
【図８】不織布材料を含むベルトタイプのオムツの形態の吸収性物品を概略的に示す図である。
【図９】スティックアンドスリップ測定方法のために構成された器具を概略的に示す図である。
【発明を実施するための形態】
【００３８】
「吸収性製品」によって、尿または血液などのような体液を吸収するか、または、尿および／または血液などのような体液を吸収するように適合されている製品を意味している。吸収性製品は、使用者によって着用可能であり、「着用可能な吸収性製品」によって、オムツ、パンツタイプのオムツ、生理用ナプキン、パンティーライナー、または失禁製品などのような、使用者によって着用されることとなる吸収性物品を意味している。
【００３９】
「吸収性繊維」によって、少なくとも１ｇ液体／１ｇ繊維などのような、液体を吸収する能力を有する繊維を意味している。また、繊維は、湿気緩和能力を有しており、また、吸湿性として規定されている。
【００４０】
「非吸収性繊維」によって、実質的に吸収能力のない繊維を意味している。
【００４１】
本発明の不織布材料層またはウェブは、有利には、例えば、スパンボンド不織布、エアレイド不織布、湿式不織布、カーディングされた不織布、エレクトロスピニング法による不織布、またはメルトブローン不織布から選択され得る。不織布材料は、複数の技法によって、例えば、ニードリング（ｎｅｅｄｌｉｎｇ）、ハイドロエンタングリング（ｈｙｄｒｏｅｎｔａｎｇｌｉｎｇ）、または熱結合によって、結合され得る。
【００４２】
開示されている製品の不織布材料は、天然材料および合成材料の混合物である。天然繊維は、例えば、セルロース繊維、または、再生セルロースからの繊維である。吸収性繊維は、好ましくは、毒性を示さないビスコース繊維および／またはリヨセル繊維などの再生セルロース繊維を含むセルロースに基づいている。非吸収性繊維は、ポリオレフィンベースの繊維などの合成繊維、例えば、ポリプロピレン（ＰＰ）またはポリエチレン（ＰＥ）の繊維を含むことが可能である。合成繊維は、任意の市販のタイプのものであることが可能であり、また、例えば押し出し成形によって得ることが可能である。
【００４３】
不織布材料は、スパンボンド−メルトブローン、スパンボンド−メルトブローン−スパンボンド（ＳＭＳ）タイプ、または、スパンボンド−メルトブローン−メルトブローン−スパンボンド（ＳＭＭＳ）タイプなどのような、いくつかのタイプの不織布材料の組み合わせであることが可能である。不織布のいくつかの層が糊付けまたは超音波によって積層されている場合には、肌に接触する不織布層だけが、本説明において参照されている不織布材料である。
【００４４】
不織布材料に関する坪量は、８ｇ／ｍ２から８０ｇ／ｍ２に、好ましくは、８ｇ／ｍ２から４０ｇ／ｍ２に、より好ましくは、８ｇ／ｍ２から３０ｇ／ｍ２に変化させられ得る。坪量が４０ｇ／ｍ２よりも低いときには、製品に関して十分な通気性、ドレープ性、および快適性を得ることが可能である。８ｇ／ｍ２から３０ｇ／ｍ２の坪量は、材料の加工性が依然として良好でありながら、最良の快適性およびフレキシビリティーを提供するということが見出された。
【００４５】
図１は、繰り返し式のスティックアンドスリップ方法を使用して、吸収性繊維と非吸収性繊維との混合有りの不織布、および、混合無しの不織布の摩擦測定値を概略的に示している。図１は、２つの曲線を含み、第１の曲線６は、非吸収性繊維だけを含む不織布の摩擦値を図示しており、第２の曲線７は、非吸収性繊維と吸収性繊維との混合物を含む不織布の摩擦値を図示している。ｘ軸に摩擦ランの数をとり、ｙ軸に摩擦力をｇｍｆでとったグラフの中に、曲線６、７の摩擦値がプロットされている。「ｇｍｆ」は、グラム重量を意味しており、１グラム重量は、９．８０６６５ｍＮである。
【００４６】
ウェット摩擦を測定するためのスティックアンドスリップ測定方法
【００４７】
この方法は、材料と人間の肌との間の静止摩擦、ｓｎｓ値（スティックアンドスリップ値）をグラム重量ｇｍｆで測定する。この方法は、同じ材料ストリップを使用して、繰り返してランが行われるということを意味している。第１に、乾燥状態（乾燥した材料および肌）に関するｓｎｓ値が測定され、それに続いて、異なる液体レベルで（完全に濡れた材料から、湿気のある材料へ、および、ほとんど乾燥した材料へ）ウェット状態のものが測定され、そして、ｓｎｓ値が第１の乾燥ランにおいて測定される肌と材料との相互作用レベルに戻り、それは、材料が再び乾燥しているということを意味している。したがって、方法は、繰り返し式のスティックアンドスリップ方法、または、ｓｎｓラン−ドライ−ウェットドライと呼ばれる。
【００４８】
−  本方法の定義
【００４９】
スティックアンドスリップ値は、材料が腕の上を滑らかに動き始める、力曲線（ｇｍｆ）の上のポイントとして定義される。次いで、すべての単一の力曲線からのｓｎｓ値は、新しいグラフの中に一緒に置かれ、ランの数の関数として、ｓｎｓ値が表される。
【００５０】
−  本方法の原理
【００５１】
図９に図示されているように、テスト材料のストリップ１１０が、ＭＴＴ１７０引張試験機１２０の助けを借りて、手のひら側の前腕１００を横切って引っ張られ、材料と肌との間の静止摩擦を測定する。第１に、乾燥したストリップが、手のひら側の前腕を横切って引っ張られる。次いで、ストリップは、完全に濡らされ、そして、乾燥状態に再び到達するまで、手のひら側の前腕を横切って繰り返して引っ張られる。乾燥した肌／乾燥した材料、乾燥した肌／濡れた材料、閉鎖した（ｏｃｃｌｕｄｅｄ）肌／乾燥した材料、および、閉鎖した肌／濡れた材料による系が、テストされ得る。乾燥した肌／濡れた材料は、本明細書の中で行われている唯一の測定であるが、しかし、ウェットランの間に、肌は、系の中の液体によって、ある程度まで影響を受け、最終的に乾燥ｓｎｓ値に関するレベルに再び到達する前に、いくらか閉鎖した状態になる可能性がある。
【００５２】
−  方法の機器
【００５３】
・テストされる人の腕、手のひら側の前腕
・テストされる人は、２１℃および４５％ｒｈの気候室の中で１５分の間に順応させられる。
・テストは、２１℃および４５％ｒｈの気候室の中で実施される。
・ＤｉａＳｔｒｏｎ製のＭＴＴ１７０引張試験機
・調節可能なアームレストチャネル
・ソフトウェアＭＴＴ  Ｗｉｎ（ＵｖＷｉｎ１．３２．０００）
・クランプ１：引張試験機の上・   Ｃｌａｍｐ  １：  ｏｎ  前記ｔｅｎｓｉｌｅ  ｔｅｓｔｅｒ
・クランプ２：カウンターウェイト、６０ｇ
・０．９重量％ＮａＣｌ溶液（１５０ｍｌ／材料ストリップ）
・打ち抜き、３０＊３５０ｍｍ
【００５４】
−  材料
【００５５】
テストされることとなる材料は、打ち抜き加工され、または、３０×３５０ｍｍの大きさの長方形ストリップに作製される。テストするときに、処理される側、すなわち、不織布のうちの特許請求されている特性を有する側が、肌に向けて設置される。
【００５６】
−  材料ストリップを濡らす
【００５７】
０．９重量％ＮａＣｌ溶液（１５０ｍｌ）のビーカーの中に１分間にわたってストリップ全体を沈めることによって、材料ストリップは完全に濡らされる。ストリップは、１対のピンセットを使用して、引張試験機のクランプの中に設置されることとなる縁部で持ち上げられる。引張試験機のクランプは、参照数字１１４を用いて、図９に図示されている。ストリップは、ビーカーの縁部に接触させてゆっくりと引っ張り上げられ、それは、材料がその過剰な液体を排出させることを可能にする。これは、完全に濡れた不織布を表しており、１００％の飽和を表している。ストリップの他方の縁部において、６０ｇのカウンターウェイトが設置されている。カウンターウェイトが、参照数字１１２を用いて、図９に図示されている。
【００５８】
次いで、濡れたストリップを用いたｓｎｓランが、第１のランと同じ方式でテストされる。
【００５９】
−  スタート手順
【００６０】
コンピューターおよび制御ユニットがスイッチを入れられ、器具およびプログラムが初期化され、モードをスタートさせる準備ができた状態になる。
【００６１】
遅延時間は、摩擦測定ごとに１２秒であり、荷重をゼロに設定するために、および、ランが開始する前に腕の上の正しい位置に材料ストリップを置くために、時間を与える。
【００６２】
材料ストリップが、５０ｍｍの後に、そのスリップ値に到達しない場合には、距離が増加させられる必要がある。
【００６３】
−  テストされる人の腕を位置決めする
【００６４】
テストされる人は、腕がアームレストチャネルの中に快適に支持されている状態で、器具に近づいて立つべきである。アームレストチャネルは、手のひら側の前腕の上部が引張試験機の上のクランプと同一レベルになるように調節される。これは、材料ストリップがクランプと腕との間で水平方向になっているということ意味している。測定の間に、腕は、静かにリラックスされた状態に維持されるべきである。
【００６５】
−  テストを実施する
【００６６】
乾燥した不織布ストリップが、引張試験機の上のクランプの中に設置され、また、６０ｇカウンターウェイトが、ストリップの他方の縁部の中に締結される。
【００６７】
テストされる人の腕は、「テストされる人の腕を位置決めする」にしたがって説明されているように、アームレストチャネルの中に正しく設置されるべきである。
【００６８】
テストがスタートされる。遅延時間の最初の秒は、測定値をゼロに設定し、不織布ストリップを腕から持ち上げ、引張試験機の上に引張力が存在しないようにカウンターウェイトを保持するために使用される。次いで、不織布ストリップは、リラックスした腕の上に掛けられ、また、カウンターウェイトは静止しているべきである。ｓｎｓランは、１２秒の遅延時間が終了されると直ちにスタートする。
【００６９】
ロードセルは、事前設定された距離（５０ｍｍ）を特定の速度（１５０ｍｍ／ｍｉｎ）で進行し、腕の上で不織布ストリップを引っ張り、それが停止したときに、ｓｎｓ値が記録される。いわゆるｓｎｓ値（それは、材料がもはや肌に「付着」せずに滑らかに動き始める場所である）が、すべての繰り返しに関して記録される。
【００７０】
引張試験機をスタート位置に戻す。
【００７１】
次いで、同じ不織布ストリップが、０．９％ＮａＣｌ溶液の浴槽の中に１分間にわたって沈められる（「材料ストリップを濡らす」についての指示を参照）。次いで、濡れた不織布ストリップは、第１のランと同様に、カウンターウェイトが縁部にあり、腕が同じ位置にある状態で、引張試験機の上のクランプに正確に取り付けられる。摩擦測定は、第１のランと同じ方式でスタートされ、第２のランに関する摩擦曲線からｓｎｓ値が記録される。
【００７２】
次いで、引張試験機がそのスタート位置に戻る間に、不織布ストリップは、何にも接触することなく、腕から離して持ち上げられる。スタート位置に戻ると、次のランが、第１のランと同じ方式で、可能な限りすぐにスタートさせられることとなり、第３のｓｎｓ値が記録される。ｓｎｓ値が第１のランと同じレベルになるまで、テストは、このように続けられる。
【００７３】
−  結果の計算および表現
【００７４】
それぞれのランからのｓｎｓ値が記録され（ｇｍｆ）、繰り返されたｓｎｓ値（ｇｍｆ）を示すグラフが作成され、ランの数の関数としてｓｎｓ値が表される。
【００７５】
不織布材料に戻ると、１．８ｄｔｅｘから１０ｄｔｅｘの粗度を有する非吸収性繊維と１ｄｔｅｘから１０ｄｔｅｘの粗度を有する吸収性繊維との混合物を有する不織布材料は、図１において第２の曲線７で示されており、且つ、第１の曲線６で示された、１．８ｄｔｅｘよりも細かい粗度を有する非吸収性繊維と１ｄｔｅｘよりも細かい粗度を有する吸収性繊維とから成る不織布材料よりも比較的に低い摩擦値を有している。両方の材料に関する摩擦値が、繰り返し式のスティックアンドスリップ方法にしたがって、同じテストされる人に対して測定される。曲線６、７は、本方法を使用して繰り返されるランにおいて得られる摩擦値の測定値を有している。曲線６、７は、摩擦値の増加を示す正の係数を有する第１の傾斜部６ａ、７ａと、プラトー６ｂ、７ｂと、摩擦値の減少を示す負の係数を有する第２の傾斜部６ｃ、７ｃとを含む。プラトーにおいて、摩擦値は本質的に同じであり、小さな変化は可能である。
【００７６】
曲線は、乾燥した不織布に関して測定される乾燥摩擦に対応する値においてスタートする。第１の傾斜部６ａ、７ａの正の係数は、乾燥した不織布が濡れてウェット摩擦が起こるときの、摩擦の増加を示している。第２の傾斜部６ｃ、７ｃは、肌と不織布との間の境界面を図示しており、それは、摩擦曲線を乾燥摩擦の値に戻す。図１から見ることができるように、本発明による不織布材料は、ランの範囲全体にわたって、より低いウェット摩擦を有している。
【００７７】
いくつかの材料に関して、非常に明確なピークが、摩擦値の曲線の中に見られ得る。図１の中の参照符号６ｄおよび７ｄによって示されているように、これらのピークは、粘着によって引き起こされ、それは、少量の湿気が存在するときにだけ起こる。多くの物質の機械的特性および接着特性は、湿気の存在に非常に敏感である。これは、表面接触部位の周りの液体の毛細管の影響であり、それは、接着接合部の強度に重大な影響を及ぼし、メニスカスを形成し得る。これは、粘着効果および粘着力である。この粘着値は、本発明による不織布によって低減させること可能である。
【００７８】
図２は、異なる力の寄与の原理スケッチを示しており、また、ウェット乾燥の範囲において、それらが作用すると仮定される場合を示している。向かって左側から、Ｆ乾燥は、すなわち、乾燥した肌３０と繊維３２を含む乾燥した不織布材料との間に及ぼされる力であり、Ｆウェット点接触は、すなわち、少量の湿気３４の存在下において材料の繊維３２と肌３０との間に及ぼされる力であり、Ｆ細孔は、すなわち、繊維３２及び影付きのエリアによって図示されている多量の湿気３４を含む濡れた材料と肌３０との間に及ぼされる力である。最後のケースでは、Ｆウェット点接触が及ぼされているときよりも多くの湿気が存在している。細孔の中に存在する、より多量の湿気３４が、肌の上に薄膜を生成させるということが見られ得る。
【００７９】
湿気を含む系の中の合計摩擦力は、乾燥力（Ｆ乾燥）および粘着力（Ｆ粘着）の総和である。
Ｆ摩擦＝Ｆ乾燥＋Ｆ粘着  （式１）
【００８０】
通常、Ｆ乾燥＜＜Ｆ粘着である。粘着力は、ウェット接触およびウェット細孔から生じる寄与にさらに分割され得る。
Ｆ粘着＝Ｆウェット接触＋Ｆウェット細孔  （式２）
【００８１】
実際には、摩擦力は、式３によって記載されているような異なる数で起こるすべての３つの相互作用の混合物である。
Ｆ摩擦（ｓ）＝Ｆ乾燥×Ｃ乾燥＋Ｆウェット接触×Ｃウェット接触（ｓ）＋Ｆウェット細孔×Ｃウェット細孔（ｓ）  （式３）
ここで、ｓは、境界面における飽和の程度であり、Ｃは、相互作用の発生である。
【００８２】
材料が濡れているときに、ウェット細孔からの力は、ウェット摩擦への多大な寄与を提供する。曲線の第１の傾斜部６ａ、７ａの正の係数によって見られるように、ウェット細孔の力は、摩擦を急速に増加させる。材料は、次のランにわたって、ゆっくりと乾燥する。これらのランにわたって、ウェット細孔からの力は、依然として、摩擦力に対して最大の寄与を提供する。これは、プラトー６ｂ、７ｂによって示されている。材料がさらに乾燥するにつれて、ウェット接触からの力は、ピーク６ｄ、７ｄの摩擦の鋭い増加によって示されているように、摩擦力の鋭い上昇を提供する。ピーク６ｄ、７ｄに到達した後に、材料は、さらに乾燥し、ウェット接触の数を低減させる。これは、迅速に、曲線を乾燥摩擦値に戻す。これは、第２の傾斜部６ｃ、７ｃの負の係数によって見られる。状況によっては、測定値で視認できるピーク６ｄ、７ｄが無いことがある。
【００８３】
粗度を変化させた非吸収性繊維だけを含む複数の不織布材料（図３ａ）と、非吸収性繊維だけ、および、非吸収性繊維と吸収性繊維との混合物を含む複数の不織布材料（図３ｂ）とに関する、繰り返し式のスティックアンドスリップ方法によって得られた測定データを示す図である。図３ａの曲線についての測定値の表、および、図３ｂの曲線についての測定値の表は、発明の詳細な説明の最後に添付された付録１および付録２にそれぞれある。
【００８４】
【表１】
0006541791.tif 000002
【００８５】
材料Ａ，Ｂ，Ｃ，Ｄ，Ｅは、１００重量パーセントの非吸収性繊維で作製されており、材料Ｆは、９８重量パーセントの非吸収性繊維（ポリプロピレン）と２重量パーセントの吸収性繊維（ビスコース繊維）とで作製されている。ＰＥはポリエチレンであり、ＰＰはポリプロピレンである。材料Ａはポリエチレンおよびポリプロピレンの複合繊維であり、ＳＣはシース／コアの略である。
【００８６】
図３ａを見ると、低ｄｔｅｘの材料Ａ（Ａ１およびＡ２）（１．５ｄｔｅｘ）並びに材料Ｂ（Ｂ１およびＢ２）（１．４ｄｔｅｘ）では全体的により高い摩擦値が得られるのに対し、高ｄｔｅｘの材料Ｄ（Ｄ１およびＤ２）（６．５ｄｔｅｘ）ではより低い摩擦値が得られる。これは、より粗い繊維を使用することがウェット摩擦を低減させるという効果を示している。
【００８７】
図４ｂでは、２％の吸収性繊維（ビスコース）を有する材料Ｆ（Ｆ１，Ｆ２，Ｆ３）では、材料Ｅ（Ｅ１，Ｅ２，Ｅ３，Ｅ４，Ｅ５）と比べて、より低い摩擦値が得られる。
【００８８】
図３ｃおよび図３ｄは、異なる繊維粗度を有する２つの不織布の顕微鏡画像を示している。図３ｃおよび図３ｄは、それらの不織布が構造的に異なること、及び、それらの不織布の接触パターンが異なる繊維粗度に起因して異なることを示している。図３ｃは粗度が６．５ｄｔｅｘである不織布の顕微鏡画像を示しており、図３ｄは粗度が１．４ｄｔｅｘである不織布の顕微鏡画像を示している。両方の不織布は、スパンボンド法で、ポリプロピレン（ＰＰ）の繊維から作製されている。両方の不織布の坪量は１７ｇｓｍである。
【００８９】
図３ｂにおけるカーディングされた材料に関しては、２％のビスコース繊維を含有する材料Ｆ（Ｆ１，Ｆ２，Ｆ３）は、１００％のポリプロピレン（ＰＰ）繊維で作製された対応材料、材料Ｅ（Ｅ１，Ｅ２，Ｅ３，Ｅ４）よりもかなり低い摩擦プラトーを有することが明らかである。上記に説明されているように、ビスコース繊維は、それらの吸収性に起因して、非吸収のＰＰ−繊維よりも接触界面が乾燥したままとなる。図１に関連して説明されているように、プラトーレベルは、通常、摩擦力が再び降下し始める前に、摩擦の突然の増加（「粘着ピーク」）がその後に続くということが見られ得る。不織布材料が使用されている吸収性製品は、一般的に、シャーシーと、シャーシーの中の吸収材構造体とを含む。シャーシーは、フロントパネルおよびリアパネルを含む。フロントパネルは、着用者の腹部領域を覆うことを意図しており、リアパネルは、下背部領域および臀部領域を覆うことを意図している。また、吸収性製品は、フロントパネルとリアパネルとの間に延在する股下部領域を有している。股下部領域は、吸収材構造体から作製され得り、また、製品のシャーシーから作製され得ることもある。典型的に、吸収材構造体は、吸収体をさらに含み、吸収体は、主に股下部領域に位置付けされているが、また、シャーシーのフロントパネルおよびバックパネルの中へ延在することも可能であり、吸収体は、液体透過性のトップシートと一般的に液体不透過性のバックシートとの間に挟まれている。また、シャーシーの外側カバーは、吸収材構造体の液体不透過性のバックシートであることが可能である。
【００９０】
吸収体は、セルロースのフラップパルプ、組織層、高吸収性ポリマー（超吸収材）、ヒドロゲル−フォーム材料を含む吸収性フォーム材料、または、吸収性不織布材料などのような、身体から排出される老廃物を吸収するのに適切な任意の従来の材料を含むことが可能である。
【００９１】
一般的に、液体浸透性のトップシートは、不織布材料を含み、または、不織布材料から構成されている。トップシート材料は、トウ繊維、多孔性のフォーム、穴開きのプラスチックフィルムなどからさらに構成されることが可能である。上述のように、トップシート材料として適している材料は、軟質で肌に対して非刺激性のものであるべきであり、また、例えば、尿または月経液などの体液によって容易に浸透され、低いリウェッティング特性を示す。
【００９２】
液体不浸透性のバックシートは、例えば、ポリエチレンフィルムもしくはポリプロピレンフィルム、液体不透過性の材料でコーティングされた不織布材料、液体浸透に抵抗する疎水性の不織布材料、または、プラスチックフィルムおよび不織布材料のラミネートなど、薄いプラスチックフィルムから構成されることが可能である。バックシート材料は、通気性があることが可能であり、液体がバックシート材料を通過することを依然として防止しながら、蒸気が吸収体から逃げることを可能にするようになっている。
【００９３】
トップシートおよびバックシートは、例えば、接着剤結合、糊付け、または、熱もしくは超音波による溶着などによって、互いに接続させることが可能である。トップシートおよび／またはバックシートは、さらに、接着剤、熱結合などのような当技術分野で公知の任意の方法によって、吸収体に取り付けられることが可能である。
【００９４】
不織布材料を含む吸収性製品の複数の例が下記に続く。吸収性製品は、着用可能な吸収性製品である。製品同士の間で共有される吸収性物品の特徴は、同じ参照数字を有している。本発明によれば、吸収性製品、すなわち、例えば、従来のオムツ、ベルト付きの吸収性製品、もしくは、パンツタイプのオムツ、または、任意の他の吸収性製品は、先に説明されているような不織布を含む少なくとも１つの領域を含む。その領域は、好ましくは、吸収性製品のウエスト領域および／またはヒップ領域を少なくとも部分的に含み、快適さを提供し、ウエストの周りにフィットする。ヒップ領域は、ウエスト領域の下方かつ股下部領域の上方の領域として定義される。それは、ヒップ、腹部領域、ならびに、ヒップと同じ高さにある背中の下側部および臀部の上側部を含む。また、その領域は、股下部領域の中の脚構造であることが可能であり、それによって、不織布は、接触表面が湿気を含むときに、使用者の肌に対する摩擦の低減を提供することが可能である。また、本発明の不織布は、吸収性製品の股下部領域の中のスタンディングギャザー構造の少なくとも一部を構成することが可能であり、または、それは、股下部領域の中の股下部弾性構造の一部であることが可能である。股下部弾性構造は、とりわけ、製品が着用されたときに、吸収性製品が股下部領域においてボウル形状をとることを促進させるような役割を果たし、それによって、身体から排出される老廃物を保持することを支援する。
【００９５】
本発明の不織布は、特に、吸収性製品の初期ウェッティングゾーンまたはランディングゾーンの外側の領域において使用されるのに適切である。これは、不織布は、吸収材構造体を少なくとも部分的にカバーすることが可能であるが、好ましくは、初期ウェッティングゾーンまたはランディングゾーンの外側に位置付けされ、すなわち、尿が最初に着地する股下部部分の中のエリアの外側に位置付けされるということ意味している。
【００９６】
図４は、不織布を含むパンティーライナー８の形態の吸収性物品を概略的に示している。パンティーライナーによって、生理用品のために使用されて生理用ナプキンよりも幅の狭い吸収性製品を意味する。パンティーライナーは、生理用ナプキンよりも少ない液体を吸収し、したがって、軽い体液排出を目的とするものであり、また、日常の清潔を目的とするものである。パンティーライナー８は、液体浸透性のトップシート９と、液体不浸透性のバックシート１０と、トップシート９とバックシート１０との間に配置されている吸収体１１とを含む。吸収体１１は、吸収性性質を有する吸収性材料、および超吸収性材料を含む。パンティーライナー８は、長手方向の第１の広がり、および、横断方向の第２の広がりを有している。パンティーライナー８は、非吸収性繊維と吸収性繊維との混合物を有する不織布（以下、混合不織布と称する）を含み、ここで、非吸収性繊維および／または吸収性繊維は、少なくとも肌に接触するパンティーライナー８の表面において、０．１ｄｔｅｘから１０ｄｔｅｘの粗度を有する。この表面は、トップシート９の全体であることが可能であり、または、パンティーライナー８の吸収体１１の外側に存在するトップシートの一部であることが可能である。
【００９７】
図６は、本発明による混合不織布を含む生理用ナプキン１２の形態の吸収性物品を概略的に示している。生理用ナプキン１２は、液体浸透性のトップシート９と、液体不浸透性のバックシート１０と、トップシート９とバックシート１０との間に配置されている吸収体１１とを含む。吸収体１１は、吸収性性質を有する吸収性材料、および超吸収性材料を含む。生理用ナプキンは、長手方向の第１の広がり、および、横断方向の第２の広がりを有している。生理用ナプキンは、ウィング１３を含むことが可能であり、ウィング１３は、それを適正に固定するために、使用者の下着に巻き付けられことを意図している。生理用ナプキン１２は、非吸収性繊維および吸収性繊維の混合物を有する不織布を含み、非吸収性繊維および／または吸収性繊維は、少なくとも、肌に接触している生理用ナプキン１２の表面の上において、１ｄｔｅｘから１０ｄｔｅｘの粗度を有している。この表面は、トップシート９の全体であることが可能であり、または、生理用ナプキン１２の吸収体１１の外側に存在するトップシート９の一部であることが可能である。生理用ナプキン１２の吸収体１１の外側に存在するトップシート９の一部は、ウィング１３を含むことが可能である。
【００９８】
図６は、本発明による混合不織布を含むオムツ１６の形態の吸収性物品を概略的に示している。オムツ１６は、液体浸透性のトップシート９と、液体不浸透性のバックシート１０と、トップシート９とバックシート１０との間に配置されている吸収体１１とを含む。吸収体１１は、吸収性性質を有する吸収性材料、および超吸収性材料を含む。オムツ１６は、長手方向の第１の広がり、および、横断方向の第２の広がりを有している。オムツ１６は、シャーシー２６を含み、それは、フロントパネル１７と、股下部領域１８と、リアパネル１９とを含む。また、例えばオムツの形態の吸収性製品は、フロントパネル１７およびリアパネル１９を互いに固定するための締結手段２０を含み、それによって、着用者のウエストの周りにオムツ１６を固定することが可能である。このタイプのオムツは、従来のオープン式のオムツである。オムツ１６は、非吸収性繊維および吸収性繊維の混合物を有する不織布を含み、非吸収性および／または吸収性繊維は、少なくとも、肌に接触しているオムツ１６の表面の上において、１ｄｔｅｘから１０ｄｔｅｘの粗度を有している。この表面は、トップシート９の全体であることが可能であり、または、オムツ１６の吸収体１１の外側に存在するトップシート９の一部であることが可能である。オムツ１６の吸収体１１の外側に存在するトップシート９の一部は、フロントパネル１７の一部であるか、または、フロントパネル１７の全体であることが可能であり、リアパネル１９の一部であるか、または、リアパネル１９の全体であることが可能であり、および、締結手段２０であることが可能である。オムツは、通常、スタンディングギャザー２１を含み、スタンディングギャザー２１は、例えば、吸収体１１からの過剰な流体がオムツから滲み出ることを防止するために、リーケージバリアを形成することを意図している。また、スタンディングギャザー２１は、混合不織布を含むことが可能である。
【００９９】
図７は、本発明による混合不織布を含むパンツタイプのオムツ２２の形態の吸収性物品を概略的に示している。図７に関連して説明されているものなどのような、従来のオープン式のオムツとは対照的に、パンツタイプのオムツのシャーシー２６のフロントパネル１７およびリアパネル１９は、初期からサイドシームによって互いに固定されており、それによって、通常の肌着と同じ様式で着用者の上に引き上げられ得る衣類を提供する。サイドシームは、破断可能となるように作製されることが可能である。パンツタイプのオムツ２２は、ウエスト弾性材２３および脚部弾性材２４をさらに含み、ウエスト弾性材２３は、着用者のウエストの周りにパンツタイプのオムツを固定するように配置されており、また、脚部弾性材２４は、着用者の脚の周りにパンツタイプのオムツを固定するように配置されている。ウエスト弾性材２３および脚部弾性材２４は、混合不織布材料によってカバーされることが可能である。すべての他の態様において、パンツタイプのオムツ２２は、オムツ１６と同様であり、混合不織布は、オムツ１６に関して説明されているものと同じエリアに設置されている。
【０１００】
図９は、混合不織布を含むベルト式オムツ２５の形状の吸収性物品を概略的に示している。これらの製品は、一般的に、大人によって着用され、失禁および一般用途の両方に適合され得る。ベルト付きの吸収性製品には、シャーシー２６および２つのベルト半分体２７、２８が設けられている。ベルト式オムツ２５のシャーシーは、フロントパネル１７と、股下部領域１８と、リアパネル１９とを含む。また、シャーシー２６は、スタンディングギャザー２１を含むことが可能である。ベルト半分体２７、２８は、リアパネル１９の外側部から延在するシャーシー２６に取り付けられているか、または、シャーシー２６から分離されて、シャーシー２６に取り付けられるように配置されているかのいずれかになっている。ベルト半分体２７、２８は、着用者のウエストの周りに設置され、任意の適切な締結具を使用して、着用者のウエストの周りにベルト付きの吸収性製品を保持するように締結されることを意図している。混合不織布によってカバーされ得るシャーシーのエリアの他に、ベルトも、ベルトのうちの肌に接触するように配置されている側に混合不織布を含むことが可能である。
【０１０１】
上記の説明は、本発明の実施形態の例を定義しているが、その例は決して本発明を限定するものとしてみなされるべきではない。本発明は、添付の特許請求の範囲内で変化させられ得る。
【０１０２】
【表２】
0006541791.tif 000003
【０１０３】
【表３】
0006541791.tif 000004
【符号の説明】
【０１０４】
１  不織布材料
２  シャーシー
６  第１の曲線
６ａ  第１の傾斜部
６ｂ  プラトー
６ｃ  第２の傾斜部
６ｄ  ピーク
７  第２の曲線
７ａ  第１の傾斜部
７ｂ  プラトー
７ｃ  第２の傾斜部
７ｄ  ピーク
８  パンティーライナー
９  トップシート
１０  バックシート
１１  吸収体
１２  生理用ナプキン
１３  ウィング
１６  オムツ
１７  フロントパネル
１８  股下部領域
１９  リアパネル
２０  締結手段
２１  スタンディングギャザー
２２  オムツ
２３  ウエスト弾性材
２４  脚部弾性材
２５  吸収性製品（ベルト式オムツ）
２６  シャーシー
２７  ベルト半分体
２８  ベルト半分体
３０  肌
３２  繊維
３４  湿気
１００  前腕
１１０  ストリップ
１１２  カウンターウェイト
１１４  クランプ
１２０  引張試験機
【図１】
0006541791.tif 000005
【図２】
0006541791.tif 000006
【図３ａ】
0006541791.tif 000007
【図３ｂ】
0006541791.tif 000008
【図３ｃ】
0006541791.tif 000009
【図３ｄ】
0006541791.tif 000010
【図４】
0006541791.tif 000011
【図５】
0006541791.tif 000012
【図６】
0006541791.tif 000013
【図７】
0006541791.tif 000014
【図８】
0006541791.tif 000015
【図９】
0006541791.tif 000016